2
3
2
СПОСОБ ПОЛУЧЕНИЯ БОРАТА ЦИНКА 4ZnO·BO·HO И ПЕЧЬ ДЛЯ ОСУЩЕСТВЛЕНИЯ СПОСОБА

2
3
2
1. Способ получения бората цинка 4ZnO·BO·HO путем взаимодействия оксида цинка с борной кислотой, отличающийся тем, что оксид цинка и борную кислоту смешивают в массовом соотношении 2,6:1 в смесителе для сыпучих материалов.
2. Способ по п.1, отличающийся тем, что полученную смесь в п.1 подвергают термической обработке при температуре 300-350°С в течение 2-3 ч.
3. Способ по п.1, отличающийся тем, что полученный борат цинка после термической обработки диспергируют в шаровой мельнице до размеров частичек 20-50 мкм.
4. Электропечь муфельная, включающая в себя футеровку, зону размещения элементов электронагрева, тигель печи, отличающаяся тем, что тигель печи изготовлен из конструкционной стали, имеет со стороны зоны размещения элементов электронагрева слой электроизоляции из огнеупорной плитки, внутри тигля имеются полки для поддонов с смесью оксида цинка и борной кислоты.
5. Электропечь муфельная по п.4, отличающаяся тем, что полки для установки поддонов и перегородка муфеля по высоте имеют отверстия в пространстве между стенкой муфеля и поддонами, а в верхней части муфеля имеется труба для удаления паров воды из муфеля, образуемых в результате реакции оксида цинка и борной кислоты.
6. Электропечь муфельная по п.4, отличающаяся тем, что муфель разделен по высоте на две равные секции, каждая секция имеет створчатые дверцы, футерованные теплоизоляционным материалом.